СПОСОБ ПОЛУЧЕНИЯ ЦЕМЕНТИРОВАННЫХ КАРБИДНЫХ ПРОДУКТОВ

1. Способ литьевого формования или экструзии деталей из цементированного карбида или металлокерамики, содержащий следующие стадии:
- влажное измельчение исходных материалов в воде или спирте или их комбинации;
- сушка суспензии, образованной на стадии способа влажного измельчения,
- смешение высушенного порошка перемешиванием с композицией связующего, включающая 20-70% масс. сополимера полиэтилена и поли(альфа-олефина) и 30-80% масс. восков,
- литьевое формование исходного материала в машине литьевого формования или экструдирование исходного материала в одношнековом экструдере, двухшнековом экструдере или экструдере плунжерного типа и
- удаление связующего из полученной детали.
2. Способ по п.1, отличающийся тем, что указанным сополимером полиэтилена и поли(альфа-олефина) является сополимер этилена и альфа-октена.
3. Способ по п.2, отличающийся тем, что указанный сополимер этилена и альфа-октена имеет плотность в интервале 0,860-0,915 г/мл.
4. Способ по п.3, отличающийся тем, что указанный сополимер этилена и альфа-октена имеет плотность в интервале 0,880-0,915 г/мл.
5. Способ по п.4, отличающийся тем, что указанный сополимер этилена и альфа-октена имеет плотность в интервале 0,890-0,915 г/мл.
6. Композиция связующего для литьевого формования или экструзии деталей из цементированного карбида или металлокерамики, содержащая 20-70% масс. олефинового полимера и 30-80% масс. воска, отличающаяся тем, что указанным олефиновым полимером является сополимер полиэтилена и поли(альфа-олефина).
7. Композиция связующего по п.6, отличающаяся тем, что указанным сополимером полиэтилена и поли(альфа-олефина) является сополимер этилена и альфа-октена.
8. Композиция связующего по п.7, отличающаяся тем, что указанный сополимер этилена и альфа-октена имеет плотность в интервале 0,860-0,915 г/мл.
9. Композиция связующего по п.8, отличающаяся тем, что указанный сополимер этилена и альфа-октена имеет плотность в интервале 0,880-0,915 г/мл.
10. Композиция связующего по п.9, отличающаяся тем, что указанный сополимер этилена и альфа-октена имеет плотность в интервале 0,890-0,915 г/мл.